(57)【特許請求の範囲】
【請求項１】
身体に巻きつけて着用する、織物組織の５０〜１００面積％が畝織である織物であって、畝方向の動摩擦係数が０．２２〜０．３２で、かつ畝と直角方向の動摩擦係数が０．１７〜０．２２である畝を有する織物。
【請求項２】
畝と直角方向の糸として、セルロースアセテートフィラメント糸を用い、畝方向の糸として、ポリエステルフィラメント仮撚加工糸とセルロースアセテートフィラメント糸とを前記仮撚加工糸での加撚方向とは逆方向に撚った合撚糸を用いてなる請求項１に記載の畝を有する織物。
【請求項３】
畝織がたて畝織である請求項１または２に記載の畝を有する織物。
【請求項４】
織物組織が、たて畝織と梨地織の組合せの組織からなる請求項１〜３のいずれか一項に記載の畝を有する織物。
【請求項５】
畝と直角方向の糸の繊度が、畝方向の糸の繊度より小さく、かつ５６〜１３３ｄｔｅｘである請求項１〜４のいずれか一項に記載の畝を有する織物。
【請求項６】
身体を覆うようにして着用する、織物組織の５０〜１００面積％が畝織である織物であって、畝方向の動摩擦係数が０．２２〜０．３２で、かつ畝と直角方向の動摩擦係数が０．１７〜０．２２である畝を有する織物。
【請求項７】
畝と直角方向の糸として、セルロースアセテートフィラメント糸を用い、畝方向の糸として、ポリエステルフィラメント仮撚加工糸とセルロースアセテートフィラメント糸とを前記仮撚加工糸での加撚方向とは逆方向に撚った合撚糸を用いてなる請求項６に記載の畝を有する織物。
【請求項８】
畝織がたて畝織である請求項６または７に記載の畝を有する織物。
【請求項９】
織物組織が、たて畝織と梨地織の組合せの組織からなる請求項６〜８のいずれか一項に記載の畝を有する織物。
【請求項１０】
畝と直角方向の糸の繊度が、畝方向の糸の繊度より小さく、かつ５６〜１３３ｄｔｅｘである請求項６〜９のいずれか一項に記載の畝を有する織物。
【請求項１１】
請求項１〜５のいずれか一項に記載の畝を有する織物からなるチャドール。
【請求項１２】
請求項６〜１０のいずれか一項に記載の畝を有する織物からなるアバヤ。
【発明の詳細な説明】
【技術分野】
【０００１】
本発明は、畝を有する織物に係わり、さらに詳しくは快適な着用感と高級感に富み、着用したときのズレ落ちのない畝を有する織物、及び該織物からなる中東民族衣装に関する。    
【背景技術】
【０００２】
女性用中東民族衣装として、身体を覆うように着用するアバヤや、身体に巻き付けて着用するチャドールが知られており、従来よりこれらの衣装には、パレス、サテン或いはドビー、平二重、経二重等の組織の織物が用いられている。そして、高温である中東地方の気候に対応するため、着用時の蒸れ感を伴わないさらっとした感触の素材が求められており、高吸放湿性有機微粒子を付与した吸放湿性布帛からなるチャドールが検討されている（特許文献１）。
【０００３】
しかしながら、この吸放湿性布帛からなるチャドールも、従来のチャドールと同様に平織組織の織物が用いられており、着用方法がゆったりとしているため、着用中にズレ落ち易いという問題があった。
【先行技術文献】
【特許文献】
【０００４】
【特許文献１】特開２００２−３８３７５号公報
【発明の概要】
【発明が解決しようとする課題】
【０００５】
本発明の目的は、優れた形態安定性を有し、ムレ感や静電気の発生が少なく、表面がソフトで清涼感に優れ、高級感のある光沢と鮮明な発色性を呈し、しかも着用したときのズレ落ちのない畝を有する織物及びその織物からなる中東民族衣装を提供することにある。
【課題を解決するための手段】
【０００６】
本発明の要旨は、身体に巻きつけて着用する或いは身体を覆うようにして着用する、織物組織の５０〜１００面積％が畝織である織物であって、畝方向の動摩擦係数が０．２２〜０．３２で、かつ畝と直角方向の動摩擦係数が０．１７〜０．２２である畝を有する織物、及びその織物からなるチャドール或いはアバヤなる中東民族衣装、にある。
【発明の効果】
【０００７】
本発明によれば、形態安定性を有し、蒸れ感や静電気の発生が少なく、ソフトな風合いで清涼感に優れ、高級感のある光沢と鮮明な発色性を呈し、しかも着用したときのズレ落ちがし難い畝を有する織物を得ることができる。
【発明を実施するための形態】
【０００８】
本発明の畝を有する織物は、織物組織の５０面積％以上が畝織である織物であることが好ましい。畝織が５０面積％未満になると、畝が少なくなるため着用したときにズレ落ち易いものとなる。なお、畝織とは、平織組織から誘導された変化組織の一つで、平織の組織点をたて又はよこの方向に拡大して、たて又はよこの方向に畝をつくったものである。畝がよこの方向に生じたものをたて畝織、たての方向に生じたものをよこ畝織という。
【０００９】
本発明の畝を有する織物は、よこ方向に畝を有する織物であっても、たて方向に畝を有する織物であってもよいが、よこ方向に畝を有する織物の方が織物の生産性にとって好ましい。本発明の畝を有する織物は、たて畝織のみの組織からなっていてもよいが、織物の目付を少なくして織物を軽量にし得ることから、たて畝織と梨地織の組み合わせの組織からなることが好ましい。
【００１０】
たて畝織、梨地織の組織は特に限定するものではないが、たて畝織は、スナッグやスリップ等物性の面から、４本たて畝以下の組織であることが好ましく、また、梨地織は、特に限定はないが、目付が少なく、風合いやドレープ性の面から、梨地織に一般に用いられているたて１２０本及びよこ１２０本前後の組織等が用いられる。たて畝織組織と梨地織組織の配列は、ランダムでもまた規則的であってもよいが、適度に分散されていることが好ましく、さらに、たて畝織組織が全体の４０〜８０％、より好ましくは５０〜７０％含まれることが好ましい。
【００１１】
また、意匠性を高めるために、ドビー機構やジャガード機構を有した織機によって、織物に種々のドビー柄、ジャガード柄を配してもよい。
なお、本発明における織物組織の呼び方は、石川県織物構造改善組合が平成９年１月発行の「織物組織の手引き（応用編）」に拠るものであり、「たて畝織」については、経糸の浮き数で、２本たて畝、３本たて畝、４本たて畝等を表現し、それぞれの織を２本たて畝織、３本たて畝織、４本たて畝織等という。また「梨地織」とは、織物の表面が梨の表皮のように細かいシボ風の凹凸がある織物で、多くの織組織があり、例えば８枚朱子を基礎としたもの、１／３破斜紋と６枚朱子を組み合わせたもの等があるが、織組織について特に制限はない。
【００１２】
本発明の畝を有する織物は、畝と直角方向の糸として、水分率が２〜８％、好ましくは３〜７％のセルロースアセテートフィラメント糸を用いることが、着用時の蒸れ感、形態安定性の改善にとって好ましい。
【００１３】
水分率（Ｒ）は、試料約２０ｇを採り、その標準状態の質量及び絶乾質量を量り、次の式によって算出し、２回の平均値を、ＪＩＳ  Ｚ８４０１によって、小数点以下１桁にして得られる。
Ｒ（％）＝［（ｍ−ｍ’）／ｍ’］×１００
ｍ ：試料の標準状態の質量（ｇ）
ｍ’：試料の絶乾質量（ｇ）
なお、標準状態の質量は、予備乾燥（試料を相対湿度１０〜２５％、温度５０℃を超えない環境で恒量にすること）した後、標準状態（温度２０±２℃、相対湿度６５±４％）の試験室に放置し、恒量になった状態の質量である。また、絶乾質量は、試料を温度１０５±２℃の熱風乾燥機中に放置して恒量になった状態の質量である。
【００１４】
セルロースアセテートフィラメント糸は、セルロースを基本ポリマーとした繊維、即ち
セルロース或いはその誘導体を原料としたセルロースアセテート繊維からなるフィラメント糸であって、水分率が２〜８％のフィラメント糸であれば、その繊維の製造方法、種類、単繊維繊度、繊維断面形状等には特に限定はないが、染色したときの鮮明性、発色性、光沢、清涼感、セット性等の点から、より具体的には水分率３．５％のセルローストリアセテート繊維、水分率６．５％のセルロースジアセテート繊維からそれぞれなるフィラメント糸が挙げられる。
【００１５】
本発明の畝を有する織物は、畝の方向の動摩擦係数が０．２２〜０．３２で、かつ畝と直角方向の動摩擦係数が０．１７〜０．２２であることが好ましい。畝の方向の動摩擦係数が０．２２未満であったり、畝と直角方向の動摩擦係数が０．１７未満であったりすると、着用したときにズレ落ちやすいものとなる。畝の方向の動摩擦係数が０．３２を超えたり、かつ畝と直角方向の動摩擦係数が０．２２を超えたりすると、摩擦抵抗が高くなりすぎ、肌触り感が悪くなる。
【００１６】
本発明の畝を有する織物は、畝と直角方向の糸の繊度は、畝方向の糸の繊度より小さく、かつ、布強度、着用感の点から、好ましくは５６〜１３３ｄｔｅｘ、より好ましくは８４〜１１０ｄｔｅｘである。また、本発明の畝を有する織物における畝方向の糸としては、繊維の種類、形態、水分率等に特に限定はないが、ポリエステルフィラメント仮撚加工糸とセルロースアセテートフィラメント糸との仮撚加工糸での加撚方向とは逆方向に撚った合撚糸が、仮撚加工糸の解撚トルクによる膨らみの発生、両糸間の収縮差による合撚糸表面へのセルロースアセテートフィラメント糸の顕出の点から、好ましく用いられる。
【００１７】
本発明の畝を有する織物の用途については、特に限定するものではないが、その爽やかな清涼感、優美な発色性より、アバヤ、チャドール、パンジャビ等の民族衣装に好ましく用いられ、なかでも中東地域の民族衣装であるアバヤやチャドールには、着衣時のズレ落ちが殆どなく、爽やかな蝕感、優雅な発色性により、好ましく用いられる。
【００１８】
本発明の畝を有する織物からなる中東民族衣装を、着衣する際にズレ落ちが殆どない理由については、本発明の織物は、織物表面で畝と直角方向に糸が比較的大きく浮いており、インナー表面の糸と引っ掛かりやすいこと、及び織物表面の畝の凹凸が大きいこと、即ちインナーとの接触面積が大きいことにより、インナーとの摩擦抵抗が高くなるためと推察される。
【００１９】
本発明の畝を有する織物の製織方法、使用する織機についても、特に限定はなく、例えば、ウォータージェットによる製織によって生産コストでも有利に本発明の畝を有する織物を得ることができる。
【実施例】
【００２０】
以下、本発明を実施例により具体的に説明する。なお、実施例において、着衣時のズレ落ちにくさを示す尺度の一つとして動摩擦係数を、カートテック社製摩擦感テスターＫＥＳ−ＳＥを用い、以下の手順に従って測定した。
（１）長さ１０ｃｍ、幅３ｃｍの試料を採り平滑な金属面上に載せる。
（２）直径０．５ｍｍのピアノ線を２０本重ねた接触子（たて１０ｍｍ、よこ１０ｍｍ）で、ピアノ線と測定経糸方向が垂直になるように、接触面を５０ｇｆの力で試料に圧着させる。
（３）接触子を０．１ｃｍ／秒の一定速度で測定経糸方向に２．８ｃｍ移動させ、接触子と試料間の動摩擦係数を測定する。
【００２１】
（実施例１）
経糸として、水分率３．５％のセルローストリアセテートフィラメント糸（三菱レイヨン社製、ブライト８４ｄｔｅｘ／２０フィラメント（ｆ））を無撚りでサイジングしたものを用いた。緯糸として、ポリエチレンテレフタレートフィラメント糸（三菱レイヨン社製、三角断面セミダル５６ｄｔｅｘ／３６ｆ）の仮撚加工糸１本と水分率３．５％のセルローストリアセテートフィラメント糸（三菱レイヨン社製、ブライト８４ｄｔｅｘ／２０ｆ）１本とを仮撚加工糸での加撚方向とは逆方向に１８００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織と経６２本、緯４０本の梨地織を使用し、たて畝織と梨地織を２：１で繰り返す配列の組織にて製織した。
【００２２】
得られた生機を常法により精錬、黒色分散染料による染色加工、仕上加工を行い、経糸密度１９５本／吋、緯糸密度８８本／吋に仕上げた。得られたよこ方向の畝を有する織物は、ソフトな風合いで膨らみ感があり、セルローストリアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．１９４であり、よこ方向の動摩擦係数は０．２７３であった。この織物を用いた中東地域での民族衣装のアバヤは、サテンやパレスの組織の織物を用いたアバヤに比べ、着用したときのズレ落ちのないものであった。
【００２３】
（実施例２）
経糸として、水分率３．５％のセルローストリアセテートフィラメント糸（三菱レイヨン社製、ブライト６１ｄｔｅｘ／１５ｆ）を無撚りでサイジングしたものを用いた。緯糸として、ポリエチレンテレフタレートフィラメント糸（三菱レイヨン社製、丸角断面セミダル３３ｄｔｅｘ／２４ｆ）の仮撚加工糸１本と水分率３．５％のセルローストリアセテートフィラメント糸（三菱レイヨン社製、ブライト６１ｄｔｅｘ／１５ｆ）１本とを仮撚加工糸での加撚方向とは逆方向に２２００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織と経６２本、緯４０本の梨地織を使用し、たて畝織と梨地織を２：１で繰り返す配列の組織にて製織した。
【００２４】
得られた生機を実施例１におけると同様に、精練、黒色分散染料による染色加工、仕上加工を行い、経糸密度２３０本／吋、緯糸密度１１０本／吋に仕上げた。得られたよこ方向の畝を有する織物は、ソフトな風合いで膨らみ感があり、実施例１で得た織物に比べ、構成糸の繊度を細くした効果により、軽量となり、よこ方向の畝間隔が細く、セルローストリアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．１８５であり、よこ方向の動摩擦係数は０．２４１であった。この織物を用いた中東地域での民族衣装のチャドールは、サテンやパレスの組織の織物を用いたチャドールに比べ、着用したときのズレ落ちのないものであった。
【００２５】
（実施例３）
経糸として、水分率３．５％のセルローストリアセテートフィラメント糸（三菱レイヨン社製、ブライト１１０ｄｔｅｘ／２６ｆ）を無撚りでサイジングしたものを用いた。緯糸として、ポリエチレンテレフタレートフィラメント糸（三菱レイヨン社製、三角断面セミダル５６ｄｔｅｘ／３６ｆ）の仮撚加工糸１本と水分率３．５％のセルローストリアセテートフィラメント糸（三菱レイヨン社製、ブライト１１０ｄｔｅｘ／２６ｆ）１本とを仮撚加工糸での加撚方向とは逆方向に１６００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織と経６２本、緯４０本の梨地織を使用し、たて畝織と梨地織を２：１で繰り返す配列の組織にて製織した。
【００２６】
得られた生機を、実施例１におけると同様に、精練、黒色分散染料による染色加工、仕上加工を行い、経糸密度１６８本／吋、緯糸密度７８本／吋に仕上げた。得られたよこ方向の畝を有する織物は、ソフトな風合いで膨らみ感があり、実施例１で得た織物に比べ、構成糸の繊度を太くした効果により、しっかりとした地合となり、よこ方向の畝間隔が広く、セルローストリアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．２０９であり、よこ方向の動摩擦係数は０．２８８であった。この織物を用いた中東地域での民族衣装のアバヤは、サテンやパレスの組織の織物を用いたアバヤに比べ、着用したときのズレ落ちのないものであった。
【００２７】
（実施例４）
経糸として、水分率３．５％のセルローストリアセテートフィラメント糸（三菱レイヨン社製、ブライト８４ｄｔｅｘ／２０ｆ）を無撚りでサイジングしたものを用いた。緯糸として、ポリエチレンテレフタレートフィラメント糸（三菱レイヨン社製、三角断面セミダル５６ｄｔｅｘ／３６ｆ）の仮撚加工糸１本と水分率３．５％のセルローストリアセテートフィラメント糸（三菱レイヨン社製、ブライト８４ｄｔｅｘ／２０ｆ）１本とを仮撚加工糸での加撚方向とは逆方向に１８００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織にて、製織した。
【００２８】
得られた生機を、実施例１におけると同様に、精練、黒色分散染料による染色加工、仕上加工を行い、経糸密度１９８本／吋、緯糸密度８７本／吋に仕上げた。得られたよこ方向の畝を有する織物は、ソフトな風合いで膨らみ感があり、実施例１で得た織物に比べ、組織を変更した効果により、よこ方向の畝が深くなり、セルローストリアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．２０１であり、よこ方向の動摩擦係数は０．２９２あった。この織物を用いた中東地域での民族衣装のアバヤは、サテンやパレスの組織の織物を用いたアバヤに比べ、着用したときのズレ落ちのないものであった。
【００２９】
（実施例５）
経糸として、水分率６．５％のセルロースジアセテートフィラメント糸（三菱レイヨン社製、ブライト８４ｄｔｅｘ／２１ｆ）を無撚りでサイジングしたものを用いた。緯糸として、ポリエチレンテレフタレートフィラメント糸（三菱レイヨン社製、三角断面セミダル５６ｄｔｅｘ／３６ｆ）の仮撚加工糸１本と水分率６．５％のセルロースジアセテートフィラメント糸（三菱レイヨン社製、ブライト８４ｄｔｅｘ／２１ｆ）１本とを仮撚加工糸での加撚方向とは逆方向に１８００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織と経６２本、緯４０本の梨地織を使用し、たて畝織と梨地織を２：１で繰り返す配列の組織にて製織した。
【００３０】
得られた生機を、実施例１におけると同様に、精練、黒色分散染料による染色加工、仕上加工を行い、経糸密度１９５本／吋、緯糸密度８８本／吋に仕上げた。得られたよこ方向の畝を有する織物は、ソフトな風合いで膨らみ感があり、実施例１で得た織物に比べ、セルロースジアセテートフィラメント糸に由来する吸湿性がありながら、爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．１９９であり、よこ方向の動摩擦係数は０．２８０あった。この織物を用いた中東地域での民族衣装のアバヤは、サテンやパレスの組織の織物を用いたアバヤに比べ、着用したときのズレ落ちのないものであった。
【００３１】
（比較例１）
経糸として、水分率３．５％のセルローストリアセテートフィラメント糸（三菱レイヨン社製、ブライト８４ｄｔｅｘ／２０ｆ）を無撚りでサイジングしたものを用いた。緯糸として、ポリエチレンテレフタレートフィラメント糸（三菱レイヨン社製、三角断面セミダル５６ｄｔｅｘ／３６ｆ）の仮撚加工糸１本と水分率３．５％のセルローストリアセテートフィラメント糸（三菱レイヨン社製、ブライト８４ｄｔｅｘ／２０ｆ）１本とを仮撚加工糸での加撚方向とは逆方向に１８００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は平織にて、製織した。
【００３２】
得られた生機を、実施例１におけると同様に、精練、黒色分散染料による染色加工、仕上加工を行い、経糸密度１８０本／吋、緯糸密度７０本／吋に仕上げた。得られた平織物は、ソフトな風合いで膨らみ感があり、セルローストリアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。しかしながら、得られた織物は、組織が平織のため経糸の凹凸が小さく、かつよこ方向の畝がみられないものであり、織物のたて方向の動摩擦係数は０．１５６、よこ方向の動摩擦係数は０．１６４であった。この織物を用いた中東地域での民族衣装のアバヤは、着用したときにズレ落ちやすいものであった。
【００３３】
（実施例６）
経糸として、水分率３．５％のセルローストリアセテートフィラメント糸（三菱レイヨン社製、ブライト４０ｄｔｅｘ／９ｆ）を無撚りでサイジングしたものを用いた。緯糸として、ポリエチレンテレフタレートフィラメント糸（三菱レイヨン社製、丸角断面セミダル２２ｄｔｅｘ／１２ｆ）の仮撚加工糸１本と水分率６．５％のセルロースジアセテートフィラメント糸（三菱レイヨン社製、ブライト４０ｄｔｅｘ／９ｆ）１本とを仮撚加工糸での加撚方向とは逆方向に２５００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織にて、製織した。
【００３４】
得られた生機を、実施例１におけると同様に、精練、黒色分散染料による染色加工、仕上加工を行い、経糸密度２８０本／吋、緯糸密度１３４本／吋に仕上げた。得られたよこ方向の畝を有する織物は、織物の強度が若干低かったが、ソフトな風合いで膨らみ感があり、セルロースアセテートフィラメント糸に由来する爽やかな感触のものであり、また優雅な光沢と深みのある発色性に優れた黒が得られ、ドレープ性にも優れた高級感のあるものであり、さらに洗濯収縮がなく形態安定性に優れるものであった。また、織物のたて方向の動摩擦係数は０．１７６であり、よこ方向の動摩擦係数は０．２４２あった。この織物を用いた中東地域での民族衣装のアバヤは、サテンやパレスの組織の織物を用いたアバヤに比べ、着用したときのズレ落ちのないものであった。
【００３５】
（実施例７）
経糸として、水分率３．５％のセルローストリアセテートフィラメント糸（三菱レイヨン社製、ブライト１６７ｄｔｅｘ／４０ｆ）を無撚りでサイジングしたものを用いた。緯糸として、ポリエチレンテレフタレートフィラメント糸（三菱レイヨン社製、丸角断面セミダル１１０ｄｔｅｘ／４８ｆ）の仮撚加工糸１本と水分率３．５％のセルローストリアセテートフィラメント糸（三菱レイヨン社製、ブライト１６７ｄｔｅｘ／４０ｆ三菱レイヨン社製）１本とを仮撚加工糸での加撚方向とは逆方向に１２００回／ｍの撚りを加えＳ撚りとＺ撚りの合撚糸をそれぞれ作成した。製織にはウォータージェット織機を用い、緯糸としてＳ撚り合撚糸とＺ撚り合撚糸を２本交互に打ち込み、組織は２本たて畝のたて畝織と経６２本、緯４０本の梨地織を使用し、たて畝織と梨地織を２：１で繰り返す配列で製織した。
【００３６】
得られた生機を、実施例１におけると同様に、精練、黒色分散染料による染色加工、仕上加工を行い、経糸密度１４２本／吋、緯糸密度６４本／吋に仕上げた。得られたよこ方向の畝を有する織物は、構成糸の繊度が太く、着用時に若干重量感を感じるものであったが、織物のたて方向の動摩擦係数は０．２１６であり、よこ方向の動摩擦経緯数は０．３０１であった。得られた織物は、ソフトな風合いで膨らみ感があり、セルローストリアセテートフィラメント糸に由来する爽やかな感触のものであり、また優雅な光沢と深みのある発色性に優れた黒が得られ、ドレープ性にも優れた高級感のあるものであった。この織物を用いた中東地域での民族衣装のアバヤは、サテンやパレスの組織の織物を用いたアバヤに比べ、着用したときのズレ落ちのないものであった。
【００３７】
（実施例８）
実施例１において、経糸を水分率０．４％のポリエチレンテレフタレートフィラメント糸（三菱レイヨン社製、三角断面ブライト８４ｄｔｅｘ／３６ｆ）に代えた以外は、実施例１と同様に、製織し、染色して同じ経糸及び緯糸密度に仕上げてよこ方向の畝を有する織物を得た。得られたよこ方向の畝を有する畝織物は、若干硬い風合いであったが、洗濯収縮がなく形態安定性に優れるものであった。また、織物のたて方向の動摩擦係数は０．１８９であり、よこ方向の動摩擦係数は０．２６７であった。この織物を用いた中東地域での民族衣装のアバヤは、サテンやパレスの組織の織物を用いたアバヤに比べ、着用したときのズレ落ちのないものであった。
【００３８】
（実施例９）
実施例１において、経糸及び緯糸のセルローストリアセテートフィラメント糸を水分率１１．０％のレーヨンフィラメント糸（吉林化繊集団有限公司製、ＭＤ８４ｄｔｅｘ／２４ｆ）に代えた以外は、実施例１と同様の条件にて、レピアルームを使用し製織後、染色して同じ経糸及び緯糸密度に仕上げてよこ方向の畝を有する織物を得た。得られたよこ方向の畝を有する織物は、ソフトな風合いで膨らみ感があり、レーヨンフィラメント糸の高い水分率から爽やかな感触のものであったが、形態安定性が若干低かった。また、織物のたて方向の動摩擦係数は０．１９６であり、よこ方向の動摩擦係数は０．２７５であった。この織物を用いた中東地域での民族衣装のアバヤは、サテンやパレスの組織の織物を用いたアバヤに比べ、着用したときのズレ落ちのないものであった。
【産業上の利用可能性】
【００３９】
本発明によれば、形態安定性を有し、蒸れ感や静電気の発生が少なく、ソフトな風合いで清涼感に優れ、高級感のある光沢と鮮明な発色性を呈する畝を有する織物を得ることができ、しかも本発明の畝を有する織物は、畝自体のソフトな風合い、光沢、発色性ととともに、畝自体の形態的な凹凸効果により、極めてズレが生じ難いものであり、中東民族衣装として好適なるものである。